(57)【要約】【課題】本発明は、基材層に積層される表皮層の形成材料の繊維径や通気度に工夫を凝らして、吸音性能や遮音性能等の防音性能を向上させるようにした自動車用ダッシュサイレンサーを提供する。【解決手段】ダッシュサイレンサーＤＳは、自動車のエンジンルームと車室とを区画するダッシュパネルに沿い設けられる基材層４０と、当該基材層を介しダッシュパネルに対向するように基材層４０に積層される表皮層５０とを備える。基材層４０は、２０(％)〜４０（％）の範囲内の配合率にて熱融着繊維を有するフェルト層でもって形成されており、表皮層５０は、１．０（μｍ）〜３．０（μｍ）の範囲内の平均繊維径からなるポリエステル系繊維でもって１０（ｃｍ３／ｃｍ２・ｓ）〜４０（ｃｍ３／ｃｍ２・ｓ）の範囲以内の通気度を有するように形成されている。【選択図】図３
2018199374.tif 000002
【特許請求の範囲】
【請求項１】
自動車のエンジンルームと車室とを区画するダッシュパネルに沿い設けられる基材層と、当該基材層を介し前記ダッシュパネルに対向するように前記基材層に積層される表皮層とを備える自動車用ダッシュサイレンサーにおいて、
前記基材層は、２０(％)〜４０（％）の範囲内の配合率にて熱融着繊維を有するフェルト層でもって形成されており、
前記表皮層は、１．０（μｍ）〜３．０（μｍ）の範囲内の平均繊維径からなるポリエステル系繊維或いはポリプロピレン系繊維でもって１０（ｃｍ３／ｃｍ２・ｓ）〜４０（ｃｍ３／ｃｍ２・ｓ）の範囲以内の通気度を有するように形成されていることを特徴とする自動車用ダッシュサイレンサー。
【請求項２】
前記基材層は、６００（ｇ／ｃｍ２）〜２０００（ｇ／ｃｍ２）の範囲以内の目付量を有しており、
前記表皮層は、１０（ｇ／ｃｍ２）〜１００（ｇ／ｃｍ２）の範囲以内の目付量を有することを特徴とする請求項１に記載の自動車用ダッシュサイレンサー。
【発明の詳細な説明】
【技術分野】
【０００１】
本発明は、自動車の車室内に伝播する騒音や車室内で発生する騒音等を低減するに適した自動車用ダッシュサイレンサーに関する。
【背景技術】
【０００２】
従来、自動車用ダッシュサイレンサーにおいては、自動車の燃費の改善という観点から、ダッシュサイレンサーの軽量化が要請されているものの、この要請に応えることは、ダッシュサイレンサーの吸音性能や遮音性能による防音性能の低下を招く。
【０００３】
例えば、ダッシュサイレンサーの軽量化に応えるあたり、下記特許文献１に記載された車両用ダッシュサイレンサーに用いる成形吸音材が提案されている。この成形吸音材は、ポリエステル系繊維の積層不織布からなる面材と反毛フェルトからなる基材とを接着して構成されている。
【０００４】
このように構成した成形吸音材は、車両のエンジンルームと車室とを隔離するダッシュパネルに沿い、ダッシュサイレンサーとして配設される。ここで、当該成形吸音材は、その基材にて、ダッシュパネルに沿うように配設される。従って、当該成形用吸音材は、面材にて、当該車両の車室内側からダッシュパネルに対向するように配設される。
【先行技術文献】
【特許文献】
【０００５】
【特許文献１】特開第２０１３−１６３８６９号公報
【発明の概要】
【発明が解決しようとする課題】
【０００６】
ところで、上述のように構成した成形吸音材においては、面材が、通気量を抑制するにあたり、１０（μｍ）〜３０（μｍ）の範囲内の平均繊維径を有するスパンボンドポリエステル系繊維や１（μｍ）〜７（μｍ）の範囲内の平均繊維径を有するメルトブローポリエステル系極細繊維を用いて形成されている。
【０００７】
ここで、当該成形用吸音材において、その目付量を同一の値に維持しながら吸音性能をさらに向上させるには、面材の形成繊維の繊維径をさらに細くすることが求められる。
【０００８】
しかしながら、繊維の径が細くなる程、繊維の製造が困難になり、繊維自体が高価になっていく。また、繊維が極細繊維になる程、例えば、極細繊維を含む反毛繊維にあっては、カード法やエアレイ法による積層が困難になるのは勿論のこと、極細繊維を面材の形成繊維の全体に配合することはコストの上昇を招く。
【０００９】
また、面材を、通気量を抑制するように積層構成とするにしても、スパンボンド法によって繊維径を細くするには限界があるため、成形吸音材の吸音性能をさらに改善することが困難である。
【００１０】
そこで、本発明は、以上のようなことに対処するため、基材層に積層される表皮層の形成材料の繊維径や通気度に工夫を凝らして、吸音性能や遮音性能等の防音性能を向上させるようにした自動車用ダッシュサイレンサーを提供することを目的とする。
【課題を解決するための手段】
【００１１】
上記課題の解決にあたり、本発明に係る自動車用ダッシュサイレンサーは、請求項１の記載によれば、
自動車のエンジンルーム（１０）と車室（２０）とを区画するダッシュパネル（３０）に沿い設けられる基材層（４０）と、当該基材層を介しダッシュパネルに対向するように基材層に積層される表皮層（５０）とを備える。
【００１２】
当該自動車用ダッシュサイレンサーにおいて、
基材層は、２０(％)〜４０（％）の範囲内の配合率にて熱融着繊維を有するフェルト層でもって形成されており、
表皮層は、１．０（μｍ）〜３．０（μｍ）の範囲内の平均繊維径からなるポリエステル系繊維或いはポリプロピレン系繊維でもって１０（ｃｍ３／ｃｍ２・ｓ）〜４０（ｃｍ３／ｃｍ２・ｓ）の範囲以内の通気度を有するように形成されていることを特徴とする。
【００１３】
これによれば、騒音がダッシュサイレンサーにその基材層側から入射すると、当該騒音は、フェルトである基材層でもって、吸音された後、表皮層に入射する。これに伴い、当該騒音は、表皮層により吸音ないし遮音される。
【００１４】
ここで、表皮層の形成材料の平均繊維径が、１．０（μｍ）〜３．０（μｍ）の範囲内の平均繊維径であることから、従来よりもかなり細い。しかも、表皮層の通気度が、１０（ｃｍ３／ｃｍ２・ｓ）〜４０（ｃｍ３／ｃｍ２・ｓ）の範囲以内の値となっており、通気抑制が、遮音性能を改善し得るように良好になされ得る。
【００１５】
このように、表皮層の形成材料の平均繊維径を細くするとともに、通気度を設定することにより、表皮層の基材層からの騒音に対する遮音性能が大幅に改善され得る。
【００１６】
また、基材層を構成するフェルト層において、熱融着繊維の配合率が２０(％)〜４０（％）の範囲内の値に制限されているから、基材層は、良好な吸音性能を発揮し得る。
【００１７】
従って、ダッシュサイレンサーとしての吸音性能及び  遮音性能に基づく車室内の防音効果が、従来に比べて、大幅に改善され得る。
【００１８】
また、本発明は、請求項２の記載によれば、請求項１に記載の自動車用ダッシュサイレンサーにおいて、基材層は、６００（ｇ／ｃｍ２）〜２０００（ｇ／ｃｍ２）の範囲以内の目付量を有しており、また、表皮層は、１０（ｇ／ｃｍ２）〜１００（ｇ／ｃｍ２）の範囲以内の目付量を有していてもよい。
【００１９】
なお、上記各手段の括弧内の符号は、後述する実施形態に記載の具体的手段との対応関係を示すものである。
【図面の簡単な説明】
【００２０】
【図１】本発明に係るダッシュサイレンサーの一実施形態を適用した自動車の模式的部分概略断面図である。
【図２】図１のダッシュサイレンサーの正面図である。
【図３】図１のダッシュサイレンサーの部分拡大縦断面図である。
【図４】本実施形態における各実施例及び各比較例の仕様を示す図表である。
【図５】上記実施形態における実施例及び比較例の吸音率と周波数との関係をそれぞれ示すグラフである。
【図６】上記実施形態における実施例及び比較例の挿入損失と周波数との関係をそれぞれ示すグラフである。
【発明を実施するための形態】
【００２１】
以下、本発明の一実施形態を図面により説明すると、図１は、本発明に係る自動車用ダッシュサイレンサーの一例を示している。当該自動車は、エンジンルーム１０及び車室２０を備えており、車室２０は、当該自動車において、エンジンルーム１０に後続して設けられている。なお、エンジンルーム１０内には、エンジンＥが配設されている。また、車室２０内には、前側座席Ｓが配設されている。また、カーペット２０が車室２０内の床壁に沿い敷かれている。
【００２２】
また、当該自動車は、ダッシュパネル３０を備えており、このダッシュパネル３０は、図１の縦断面形状にて示すごとく、その中央部から上下両側部を後方へ上下に傾斜状に屈曲するように延出させて形成されている。このように構成したダッシュパネル３０は、エンジンルーム１０と車室２０との境界に設けられて、これらエンジンルーム１０及び車室２０を相互に区画している。なお、ダッシュパネル３０は、鉄板からなるもので、当該ダッシュパネル３０は、その延出上端部にて、車室２０のフロントウインドシールドの下縁部に連結されている。また、このダッシュパネル３０の延出下端部は、車室２０の床壁２０ａの前縁部に対向している。
【００２３】
また、当該自動車は、ダッシュサイレンサーＤＳを備えている。このダッシュサイレンサーＤＳは、図１にて示すごとく、ダッシュパネル３０に沿い車室２０側から組み付けられており、当該ダッシュサイレンサーＤＳは、図２にて示すごとく、その上下方向中央部にて、当該自動車の後方側へ凹な湾曲板形状となるように、かつ、その上縁部から下縁部にかけて、縦断面凹凸板形状を有するように構成されている。
【００２４】
当該ダッシュサイレンサーＤＳは、図３にて示すごとく、基材層４０及び表皮層５０を備えており、これら基材層４０及び表皮層５０は、順次、当該自動車の前側から後側にかけて積層して２層構造として形成されている。本実施形態において、ダッシュサイレンサーＤＳの目付量及び厚みは、それぞれ、９００（ｇ／ｍ２）及び２０（ｍｍ）となっている（図４の実施例３の仕様参照）。
【００２５】
基材層４０は、その前面にて、ダッシュパネル３０にその後面に沿い組み付けられており、当該基材層４０は、主繊維に熱融着繊維を均一に配合してなるフェルト層でもって形成されている。当該フェルト層において、主繊維の配合率と熱融着繊維の配合率との総和を１００（％）とすることを前提に、主繊維の配合率は、所定の主繊維配合率範囲６０（％）〜８０（％）の範囲以内の配合率となっており、熱融着繊維の配合率は、所定の熱融着繊維配合率範囲２０（％）〜４０（％）の範囲以内の配合率となっている。なお、熱融着繊維の繊維径は通常太目であることから、上記所定の熱融着繊維配合率範囲が、吸音性改善の観点から、２０（％）〜４０（％）の範囲に設定されている。
【００２６】
また、基材層４０の目付量は所定の目付量範囲６００（ｇ／ｍ２）〜２０００（ｇ／ｍ２）の範囲以内の値を有しており、本実施形態では、基材層４０の目付量は８００（ｇ／ｍ２）となっている（図４の実施例３の仕様参照）。また、基材層４０の厚みは、所定の厚み範囲３（ｍｍ）〜４０（ｍｍ）の範囲以内の値を有している。さらに、当該基材層４０を形成する繊維の平均繊維径は、２０（μｍ）となっている。
【００２７】
また、フェルト層における主繊維の材料としては、ポリプロピレン、ポリエステル、アクリル、ウールや綿等が採用されている。熱融着繊維としては、熱融着ポリエチレン繊維或いは熱融着ポリプロピレン繊維や、ポリエステル熱融着繊維等が挙げられるが、本実施形態では、熱融着繊維として、熱融着ポリエステル繊維が採用されている。なお、当該熱癒着繊維は、主繊維よりも低い融点を有しており、基材層４０の本来の形状を保持する役割を果たす。
【００２８】
表皮層５０は、その前面にて、基材層４０の後面に沿いホットメルト接着剤でもって接着されている。当該表皮層５０は、ポリエステル系繊維でもって、所定の通気度範囲１０（ｃｍ３／ｃｍ２・ｓ）〜４０（ｃｍ３／ｃｍ２・ｓ）の範囲以内の通気度を有するように形成されている。ここで、所定の通気度範囲の下限値を１０（ｃｍ３／ｃｍ２・ｓ）としたのは、通気度が当該下限値よりも小さいと、吸音機能を全く発揮しえないためである。また、所定の通気度範囲の上限値を４０（ｃｍ３／ｃｍ２・ｓ）としたのは、通気度が当該上限値よりも大きいと、通気抑制を発揮し得ないためである。
【００２９】
これにより、ダッシュサイレンサーＤＳとしての後述のような吸音性能及び遮音性能の改善を可能にし得るように表皮層５０の通気度を設定し得る。
【００３０】
また、表皮層５０の形成材料の繊維径は、所定の平均繊維径範囲１．０（μｍ）〜３．０（μｍ）の範囲以内の値を有しており、本実施形態では、表皮層５０の形成材料の平均繊維径は２．７（μｍ）となっている（図４の実施例３の仕様参照）。
【００３１】
ここで、所定の平均繊維径範囲１．０（μｍ）〜３．０（μｍ）の範囲は、上述した従来のスパンボンドポリエステル系繊維の平均繊維径範囲１０（μｍ）〜３０（μｍ）に比べて、非常に細く、また、従来のメルトブローポリエステル系極細繊維の平均繊維径範囲１（μｍ）〜７（μｍ）に比べれば、上限値側の範囲が狭い。
【００３２】
従って、表皮層５０の形成材料が、少なくともスパンボンドポリエステル系繊維であれば、より一層、ダッシュサイレンサーＤＳとしての吸音性能や遮音性能の改善に役立つ。
【００３３】
以上のように構成した本実施形態において、エンジンルーム１０内の騒音がダッシュパネル３０に入射すると、当該騒音は、ダッシュパネル３０により部分的に遮音されてダッシュインシュレータＤＳに入射する。
【００３４】
すると、当該騒音は、基材層４０によりその吸音性能に基づき部分的に吸音されて表皮層５０に入射する。ここで、当該表皮層５０の形成材料の繊維径は、従来の繊維径に比べて大幅に小さく、かつ、表皮層５０の通気度が上述した所定の通気度範囲以内の値に設定されているから、表皮層５０が、ダッシュサイレンサーＤＳとしての吸音性能及び遮音性能を改善する役割を果たす。
【００３５】
従って、上述のように表皮層５０に入射した騒音は、当該表皮層５０の通気度に基づく通気抑制のもとに、当該表皮層５０によりその良好な吸音性能及び遮音性能でもって、良好に吸音及び遮音される。これにより、車室２０内における防音は、良好に達成され得る。
【００３６】
ちなみに、各実施例１〜４及び各比較例ａ、ｂを準備して、これら各実施例１〜４及び各比較例ａ、ｂの吸音特性を、残響室法吸音率試験により測定してみた。ここで、実施例３は、上述のように構成したダッシュサイレンサーＤＳをいう。なお、残響室法吸音率試験は、エンジンルーム１０からの騒音に対する吸音率を当該騒音の周波数との関係において測定するものある。
【００３７】
各実施例１、２及び４並びに比較例ｂの構成は、実施例３と同様の基材層及び表皮層からなる２層積層構造である。但し、比較例ａは、基材層のみの１層構造である。
【００３８】
ここで、各実施例１〜４及び各比較例ａ、ｂの各仕様は、図４の図表にて示す通りである。
【００３９】
実施例１の仕様：
実施例１の目付量及び厚みは、上述した通り、それぞれ、８５０（ｇ／ｍ２）及び２０（ｍｍ）である。また、基材層４０の目付量及び平均繊維径は、それぞれ、８００（ｇ／ｍ２）及び２０（μｍ）であり、また、表皮層５０の目付量及び平均繊維径は、それぞれ、５０（ｇ／ｍ２）及び２．７（μｍ）である。
【００４０】
実施例２の仕様：
実施例２の目付量及び厚みは、それぞれ、８２０（ｇ／ｍ２）及び２０（ｍｍ）である。実施例２の基材層の目付量及び平均繊維径は、それぞれ、８００（ｇ／ｍ２）及び２０（μｍ）であり、また、実施例２の表皮層の目付量及び平均繊維径は、それぞれ、２０（ｇ／ｍ２）及び２．７（μｍ）である。
【００４１】
実施例３の仕様：
実施例３の目付量及び厚みは、それぞれ、９００（ｇ／ｍ２）及び２０（ｍｍ）である。実施例３の基材層の目付量及び平均繊維径は、それぞれ、８００（ｇ／ｍ２）及び１４．５（μｍ）であり、また、実施例３の表皮層の目付量及び平均繊維径は、それぞれ、１００（ｇ／ｍ２）及び２．７（μｍ）である。
【００４２】
実施例４の仕様：
実施例４の目付量及び厚みは、それぞれ、８２０（ｇ／ｍ２）及び２０（ｍｍ）である。実施例４の基材層の目付量及び平均繊維径は、それぞれ、８００（ｇ／ｍ２）及び１４．５（μｍ）であり、また、実施例４の表皮層の目付量及び平均繊維径は、それぞれ、２０（ｇ／ｍ２）及び２．７（μｍ）である。
【００４３】
比較例ａの仕様：
比較例ａの目付量及び厚みは、それぞれ、１０００（ｇ／ｍ２）及び２０（ｍｍ）である。比較例ａの基材層の目付量及び平均繊維径は、それぞれ、１０００（ｇ／ｍ２）及び１４．５（μｍ）である。
【００４４】
比較例ｂの仕様：
比較例ｂの目付量及び厚みは、それぞれ、８４０（ｇ／ｍ２）及び２０（ｍｍ）である。比較例ｂの基材層の目付量及び平均繊維径は、それぞれ、８００（ｇ／ｍ２）及び２０（μｍ）であり、また、比較例ｂの表皮層の目付量及び平均繊維径は、それぞれ、４０（ｇ／ｍ２）及び８．５（μｍ）である。
【００４５】
以上のような前提のもとに、各実施例１〜４及び各比較例ａ、ｂに対し残響室法吸音率試験を行ったところ、図５にて示すような結果が得られた。図５においては、各グラフ１〜４が、それぞれ、各実施例１〜４の吸音率と周波数との関係を示し、また、各グラフａ、ｂが、各比較例ａ、ｂの吸音率と周波数との関係を示す。
【００４６】
ここで、図５において、各グラフ１〜４をグラフａと対比してみると、各グラフ１〜４では、吸音率が、騒音の周波数４００（Ｈｚ）から５０００（Ｈｚ）に亘る広い周波数範囲において、グラフａよりも大きいことが分かる。これは、各実施例１〜４が基材層と表皮層からなる２層構造であるのと異なり、比較例ａが基材層のみの単層構造であることに起因するものである。
【００４７】
従って、各実施例１〜４は、騒音の広い周波数範囲において、比較例ａよりも良好な吸音特性を発揮し得るものと認められる。
【００４８】
また、図５において、各グラフ１〜４をグラフｂと対比してみると、各グラフ１〜４のうち各グラフ１、３及び４において、吸音率は、少なくとも、騒音の周波数５００（Ｈｚ）よりも高く１６００（Ｈｚ）よりも低い周波数範囲において、グラフｂよりも大きい。しかし、吸音率は、グラフ２では、騒音の周波数４００（Ｈｚ）から１５００（Ｈｚ）に亘り、グラフｂよりも幾分小さいか当該グラフｂとほぼ近似している。
【００４９】
従って、各実施例１〜４のうち、各実施例１、３及び４は、少なくとも、騒音の周波数５００（Ｈｚ）よりも高く１６００（Ｈｚ）よりも低い周波数範囲において、比較例ｂよりも良好な吸音特性を発揮し得るものと認められる。特に、実施例３であるダッシュサイレンサーＤＳの吸音特性が残りの各実施例１、２及び４に比べてより一層良好であるものと認められる。
【００５０】
次に、各実施例１〜４及び各比較例ａ、ｂの挿入損失特性を、いわゆる透過音損失試験により測定したところ、図６にて示すような結果が得られた。なお、透過音損失試験は、エンジンルーム１０からの騒音に対する挿入損失を当該騒音の周波数との関係において測定するものある。
【００５１】
ここで、図６において、各グラフ１〜４をグラフａと対比してみると、各グラフ１〜４において、挿入損失が、少なくとも、騒音の周波数８００（Ｈｚ）〜５０００（Ｈｚ）の周波数範囲以内において、グラフａよりも大きいことが分かる。
【００５２】
従って、各実施例１〜４は、少なくとも、騒音の周波数８００（Ｈｚ）〜５０００（Ｈｚ）の周波数範囲以内において、比較例ａよりも良好な挿入損失特性を発揮し得るものと認められる。このことは、各実施例１〜４は、少なくとも、騒音の周波数８００（Ｈｚ）〜５０００（Ｈｚ）の周波数範囲以内において、比較例ａよりも良好な遮音特性を示すことを意味する。
【００５３】
次に、各グラフ１〜４をグラフｂと対比してみると、各グラフ１〜４のうち、各グラフ１、３及び４では、挿入損失が、少なくとも、騒音の周波数１０００（Ｈｚ）〜５０００（Ｈｚ）の周波数範囲以内において、グラフｂよりも大きいことが分かる。しかし、グラフ２では、挿入損失は、グラフｂとほぼ近似している。
【００５４】
従って、各実施例１〜４のうち、各実施例１、３及び４は、少なくとも、騒音の周波数１０００（Ｈｚ）〜５０００（Ｈｚ）の周波数範囲以内において、比較例ｂよりも良好な挿入損失特性を発揮し得るものと認められる。このことは、各実施例１、３及び４が、少なくとも、騒音の周波数１０００（Ｈｚ）〜５０００（Ｈｚ）の周波数範囲以内において、比較例ｂよりも良好な遮音特性を発揮し得ることを意味する。特に、実施例３であるダッシュサイレンサーＤＳの遮音特性が残りの各実施例１、２及び４に比べてより一層良好であるものと認められる。
【００５５】
以上説明した残響室法吸音率試験及び透過音損失試験による双方の試験結果によれば、各実施例１〜４のうち、実施例１、３及び４は、少なくとも、騒音の周波数５００（Ｈｚ）よりも高く１６００（Ｈｚ）よりも低い周波数範囲において、比較例ｂよりも良好な吸音特性を発揮するとともに、少なくとも、騒音の周波数１０００（Ｈｚ）〜５０００（Ｈｚ）の周波数範囲以内において、比較例ｂよりも良好な遮音特性を発揮し得る。
【００５６】
ここで、図５及び図６から分かるように、実施例１、３及び４の各吸音特性は、騒音の周波数の低い領域において、比較例ｂの吸音特性よりも改善され、かつ、実施例１、３及び４の各遮音特性は、騒音の周波数の高い領域において、改善される。また、このように、吸音特性及び遮音特性の改善度合いは、騒音の周波数領域において異なるものの、遮音特性の改善度合いが、吸音特性の改善度合いに比べて非常に高い。
【００５７】
換言すれば、ダッシュサイレンサーＤＳは、実施例１、３及び４のいずれかの仕様、主として表皮層において細い平均繊維径を有すれば、騒音に対する車室２０内の防音性能を、騒音の低い周波数範囲における吸音性能と高い周波数範囲における遮音性能との双方でもって、良好に改善し得る。
【００５８】
なお、実施例１、３或いは４において表皮層の平均繊維径を種々変更してみたが、１．０（μｍ）〜３．０（μｍ）の範囲以内平均繊維径であれば、吸音性能や遮音性能は、上述した実施例１、３或いは４の表皮層の場合と実質的同様であった。
【００５９】
通気度を種々変更してみたが、１０（ｃｍ３／ｃｍ２・ｓ）〜４０（ｃｍ３／ｃｍ２・ｓ）の範囲以内の通気度であれば、通気抑制に基づく遮音性能は、上述した実施例１、３或いは４の表皮層の場合と実質的に同様であった。
【００６０】
また、実施例１、３或いは４において基材層或いは表皮層の目付量を種々変更してみたが、基材層の目付量が、６００（ｇ／ｃｍ２）〜２０００（ｇ／ｃｍ２）の範囲以内であり、或いは表皮層の目付量が、１０（ｇ／ｃｍ２）〜１００（ｇ／ｃｍ２）の範囲以内であれば、ダッシュサイレンサーとしての吸音性能や遮音性能は、上述した実施例１、３或いは４の場合と実質的に同様であった。
【００６１】
なお、本発明の実施にあたり、上記実施形態に限ることなく、次のような変形例が挙げられる。
（１）本発明の実施にあたり、表皮層５０の形成材料は、上記実施形態にて述べたポリエステル系繊維に限ることなく、例えば、ポリプロピレン系繊維であっても、上記実施形態と同様の作用効果を達成し得る。
【符号の説明】
【００６２】
４０…基材層、５０…表皮層、ＤＳ…ダッシュサイレンサー。
【図１】
2018199374.tif 000003
【図２】
2018199374.tif 000004
【図３】
2018199374.tif 000005
【図４】
2018199374.tif 000006
【図５】
2018199374.tif 000007
【図６】
2018199374.tif 000008